(57)【特許請求の範囲】
【請求項１】
導電性支持体上に直接又は下地層を介して感光層及び保護層をこの順に有する電子写真感光体において、
該感光層が、結着樹脂として少なくとも含フッ素樹脂を含有し、電荷発生材料として少なくとも下記式（１）で表されるアゾ顔料を含有し、かつ、
光照射時の電位の光減衰曲線において閾値を有し、かつ、
デジタル光入力用である
ことを特徴とする電子写真感光体。
【化１】
0003984831.tif 000022
（式（１）中、Ａは中心骨格であり、直接あるいは結合基を介して結合していてもよい、置換もしくは非置換の芳香族炭化水素環基又は複素環基を示す。Ｃｐはフェノール性水酸基を有するカプラー残基である。ｎは１〜３の整数を示す。ただし、−Ｎ＝Ｎ−Ｃｐが同一ベンゼン環に複数個結合することはない。）
【請求項２】
前記式（１）で表されるアゾ顔料の中心骨格Ａの構造が、以下に示される４種の構造のいずれかを有する構造である請求項１に記載の電子写真感光体。
【化２】
0003984831.tif 000023
【請求項３】
前記式（１）で表されるアゾ顔料の中心骨格Ａの構造が、下記式（２）で示される構造である請求項２に記載の電子写真感光体。
【化３】
0003984831.tif 000024
（式（２）中、Ｒ１はＯ又はＣ（ＣＮ）２を示す。Ｒ３は水素原子、アルキル基、アルコキシ基、ハロゲン基又はシアノ基を示す。Ｙは直接あるいは結合基を介して結合している置換もしくは無置換の芳香環を示す。）
【請求項４】
前記式（１）で表されるアゾ顔料の中心骨格Ａの構造が、下記式（３）で示される構造である請求項２に記載の電子写真感光体。
【化４】
0003984831.tif 000025
（式（３）中、Ｒ３、Ｒ４及びＲ５は水素原子、アルキル基、アルコキシ基、ハロゲン原子又はシアノ基を示す。）
【請求項５】
前記式（１）で表されるアゾ顔料のカプラー残基Ｃｐの少なくとも一つが、下記式（４）で示されるカプラー残基である請求項１〜４のいずれかに記載の電子写真感光体。
【化５】
0003984831.tif 000026
（式（４）中、Ｘはベンゼン環と縮合して多環芳香環又は複素環を形成するのに必要な残基を示す。Ｒ６及びＲ７は水素原子、置換基を有してもよいアルキル基、アリール基、複素原基を示す。また、Ｒ６とＲ７は窒素原子を介して環状アミノ基を形成していてもよい。Ｚは酸素原子又は硫黄原子を示す。ｍは０又は１である。）
【請求項６】
前記式（１）で表されるアゾ顔料が、下記式（５）で示されるビスアゾ顔料である請求項５に記載の電子写真感光体。
【化６】
0003984831.tif 000027
（式（５）中、Ｗは水素原子又はハロゲン原子を示す。Ｒ８及びＲ９は水素原子、ハロゲン原子、ニトロ基、シアノ基、置換基を有してもよいアルキル基、アルコキシ基、アラルキル基、アリール基又はアルキルアミノ基を示す。ｊ及びｋは１又は２である。）
【請求項７】
前記感光層が、前記結着樹脂中に前記電荷発生材料及び正孔輸送材料が分散された単層型感光層である請求項１〜６のいずれかに記載の電子写真感光体。
【請求項８】
前記保護層が、硬化性化合物を重合させることにより形成される樹脂を含有する請求項１〜７のいずれかに記載の電子写真感光体。
【請求項９】
前記保護層が、熱硬化性化合物を重合させることにより形成される樹脂を含有する請求項１〜８のいずれかに記載の電子写真感光体。
【請求項１０】
前記熱硬化性化合物が、フェノール樹脂である請求項９に記載の電子写真感光体。
【請求項１１】
前記フェノール樹脂が、レゾール型のフェノール樹脂である請求項１０に記載の電子写真感光体。
【請求項１２】
前記保護層が、光硬化性化合物を重合させることにより形成される樹脂を含有する請求項１〜８のいずれかに記載の電子写真感光体。
【請求項１３】
前記保護層が、光硬化型アクリルモノマー又はオリゴマーを重合させることにより形成される樹脂を含有する請求項１〜８及び１２のいずれかに記載の電子写真感光体。
【請求項１４】
前記保護層が、導電性金属酸化物微粒子、滑剤微粒子、又は、導電性酸化物微粒子及び滑剤微粒子の両方を含有する請求項１〜１３のいずれかに記載の電子写真感光体。
【請求項１５】
前記含フッ素樹脂が、溶剤可溶性の含フッ素樹脂である請求項１〜１４のいずれかに記載の電子写真感光体。
【請求項１６】
前記含フッ素樹脂が、繰り返し単位の一つとしてフルオロエチレン構造を有する請求項１５に記載の電子写真感光体。
【請求項１７】
前記含フッ素樹脂が、カルボキシル基を有する請求項１５に記載の電子写真感光体。
【請求項１８】
前記含フッ素樹脂が、重合活性モノマーとカルボキシル基を分子内に有する重合活性モノマーとの共重合体である請求項１７に記載の電子写真感光体。
【請求項１９】
前記結着樹脂が、含フッ素樹脂とメラミン系硬化剤とを反応硬化させた樹脂である請求項１〜１８のいずれかに記載の電子写真感光体。
【請求項２０】
前記結着樹脂が、含フッ素樹脂とイソシアネート系硬化剤とを反応硬化させた樹脂である請求項１〜１８のいずれかに記載の電子写真感光体。
【請求項２１】
前記電子写真感光体が、負帯電方式用の電子写真感光体である請求項１〜２０のいずれかに記載の電子写真感光体。
【請求項２２】
前記感光層が、有機正孔移動材料を含有する請求項１〜２１のいずれかに記載の電子写真感光体。
【請求項２３】
請求項１〜２２のいずれかに記載の電子写真感光体と、該電子写真感光体を帯電させる帯電手段、静電潜像の形成された電子写真感光体をトナーで現像する現像手段及び転写工程後の電子写真感光体上に残余するトナーを回収するクリーニング手段からなる群より選ばれた少なくとも１つの手段とを共に一体に支持し、電子写真装置本体に着脱自在であることを特徴とするプロセスカートリッジ。
【請求項２４】
請求項１〜２２のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段及び電子写真感光体上のトナー像を転写材上に転写する転写手段を備えることを特徴とする電子写真装置。
【発明の詳細な説明】
【０００１】
【発明の属する技術分野】
本発明は、電子写真感光体、プロセスカートリッジ及び電子写真装置に関し、より詳しくは、同一層中に電荷発生材料と正孔輸送材料と特定の構造の結着樹脂とを含有する感光層と保護層とを有する電子写真感光体、該電子写真感光体を有するプロセスカートリッジ及び電子写真装置に関する。
【０００２】
【従来の技術】
近年、複写機、プリンター、ファクシミリ等の画像形成装置における電子写真感光体として、機能設計の自由度が大きな有機電子写真感光体が使用されている。有機電子写真感光体には電荷発生層（ＣＧＬ）と電荷輸送層（ＣＴＬ）とを積層した機能分離型の積層電子写真感光体と、電荷輸送材料の媒体中に電荷発生材料を分散させた単層電子写真感光体が知られている。積層電子写真感光体は、実用化されている有機電子写真感光体の主流であるが、感度及び耐久性のバランスを保って良好な画像を得るためには、ＣＧＬの膜厚をサブミクロンの範囲で管理する必要があるためコストアップとなり、更に導電性支持体上に直接塗布する場合支持体の凹凸の影響を受け易く、このため画像欠陥が発生するという欠点がある。このため、同一層中に電荷発生材料と結着剤樹脂中に分散させた単層電子写真感光体が開示されている（特開昭４７−３０３３０号や特開昭５４−１６３３号公報等）。しかし、これらの殆どは正帯電子写真感光体である。
【０００３】
そのため、従来の負帯電積層の電子写真感光体用に使用される装置をそのまま使用するため、負帯電単層電子写真感光体の提案もなされているが（特願平５−３４８２２１号公報等）未だに実用化はされていない。
【０００４】
その要因としてはいくつかあるが、積層型電子写真感光体と比べ、例えば、
１．応答に多量の光量が必要である、
２．多数枚の印字を行った際帯電能が低下する、
３．ハーフトーン部画像濃度ムラが生じ易い、
４．転写性が悪化する、
等の問題が挙げられる。
【０００５】
また、単層電子写真感光体の中には、使用される電荷発生材料、電荷輸送材料、種々の添加剤又は結着樹脂等の種類や比率により、ある入力光量までは光電流が流れずあるいはごく少量であり、その光量を超えた直後から急激に光電流が流れ出すという、閾値を有する光減衰曲線を示すもの（インダクション／ハイガンマ電子写真感光体）があることが知られている。
【０００６】
【発明が解決しようとする課題】
本発明の目的は、塗布工程が簡単な上、従来の積層電子写真感光体用の電子写真装置が使用可能である負帯電単層の電子写真感光体を提供することにある。
【０００７】
本発明の別の目的は、帯電特性や感度特性を保ちつつ、ハーフトーン部ムラや転写不良といった画像欠陥のない、優れた電子写真特性を示す電子写真感光体、プロセスカートリッジ及び電子写真装置を提供することにある。
【０００８】
【課題を解決するための手段】
本発明に従って、導電性支持体上に直接又は下地層を介して感光層及び保護層をこの順に有する電子写真感光体において、
該感光層が、結着樹脂として少なくとも含フッ素樹脂を含有し、電荷発生材料として少なくとも下記式（１）で表されるアゾ顔料を含有し、かつ、
光照射時の電位の光減衰曲線において閾値を有し、かつ、
デジタル光入力用である
ことを特徴とする電子写真感光体が提供される。
【化７】
0003984831.tif 000002
式（１）中、Ａは中心骨格であり、直接あるいは結合基を介して結合していてもよい、置換もしくは非置換の芳香族炭化水素環基又は複素環基を示す。Ｃｐはフェノール性水酸基を有するカプラー残基である。ｎは１〜３の整数を示す。ただし、−Ｎ＝Ｎ−Ｃｐが同一ベンゼン環に複数個結合することはない。
【００１０】
また、本発明に従って、上記電子写真感光体を有するプロセスカートリッジ及び電子写真装置が提供される。
【００１１】
【発明の実施の形態】
以下に、本発明の実施の形態を詳細に説明する。
【００１２】
本発明者らは、上記の目的を達成するため鋭意検討した結果、導電性支持体上に感光層を有する電子写真感光体において、導電性支持体上に直接又は下引き層を介して設けた、少なくとも電荷発生材料、正孔輸送材料が含フッ素樹脂を含む樹脂中に分散されていることを特徴とする単層型感光層上に、樹脂を主成分とする表面保護層を設けることより目的が達成されることが分かった。
【００１３】
本発明においては、表面保護層を設けることで、表面の滑り性や、附着物に対する離型性等の機械的特性の向上により、負帯電単層電子写真感光体で発生する著しい転写性の悪化を改善し、更に多数枚印字の際のハーフトーン画像ムラ防止効果を有している。
【００１４】
本発明で保護層に用いられる樹脂は、ポリカーボネート、ポリエステル、ポリアリレート、ポリスチレン、ポリエチレン、ポリプロピレン、アクリル、シリコーン、メラミン及びフェノール等の汎用樹脂を１種又は数種類含んでいるものが挙げられる。また、硬化性を有する化合物を塗工後、熱や光等で硬化させたものでもよく、汎用樹脂と硬化性を有する化合物との混合物を使用することもできる。塗工後、重合硬化させるものは開始剤等を含んでいてもよい。
【００１５】
光硬化性を有する化合物としては、エポキシ、イミド及びアクリル等が挙げられるが、特に反応性アクリル基又はメタクリル基を有する硬化型アクリルモノマー又はオリゴマーが好ましい。
【００１６】
以下、本発明に用いられる光硬化型アクリルモノマー又はオリゴマーの具体例を表１に示すが、これに限定されるものではない。
【００１７】
【表１】
0003984831.tif 000003
【００１８】
【表２】
0003984831.tif 000004
【００１９】
光硬化の場合には、硬化促進のため光開始剤を用いることが好ましい。光開始剤としては、例えば、ベンゾフェノン、ミヒラーケトン、チオキサントン、ベンゾインブチルエーテル、アシロキシムエステル及びジベンゾスロベン等が挙げられる。熱硬化を行う場合にはラジカル開始剤を用いることが好ましいが、通常のラジカル開始剤としては、例えば、Ｐ−メトキシ過酸化ベンゾイル、ｍ，ｍ’−ジメトキシ過酸化ベンゾイル、２，２’−アゾビスイソブチルニトリル、２，２’−アゾビスイソ酪酸ジメチルエステル及び４，４’−アゾビス−４−シアノヘプタン酸等が挙げられる。
【００２０】
熱硬化性化合物としては、フェノール樹脂、メラミン樹脂及びウレタン樹脂等が挙げられるが、特にフェノール樹脂が好ましく、レゾール型フェノール樹脂であることがより好ましい。
【００２１】
通常、レゾール型フェノール樹脂は、フェノール類化合物とアルデヒド類化合物を用いアルカリ触媒下で製造される。これに用いられる主なるフェノール類としては、フェノール、クレゾール、キシレノール、パラアルキルフェノール、パラフェニルフェノール、レゾルシン及びビスフェノール等が挙げられるが、これらに限定されるものではない。
【００２２】
また、アルデヒド類としては、ホルムアルデヒド、パラホルムアルデヒド、フルフラール及びアセトアルデヒド等が挙げられるが、これらに限定されるものではない。
【００２３】
これらのフェノール類とアルデヒド類をアルカリ触媒下で反応させ、モノメチロールフェノール類、ジメチロールフェノール類、トリメチロールフェノール類のモノマー及びそれらの混合物、またそれらがオリゴマー化されたもの、及びモノマーとオリゴマーの混合物を作製する。この時用いられるアルカリ触媒としては、アミン系触媒を用いることが好ましい。アミン系触媒としては、アンモニア、ヘキサメチレンテトラミン、トリメチルアミン及びトリエチルアミン等が挙げられるが、これらに限定されるものではない。本発明においては、アンモニアを除くアミン系触媒を用いることがより好ましい。
【００２４】
また、保護層の電気抵抗を制御し、電子写真プロセスの繰り返しにおける電子写真感光体内での残留電位の増加を防止する目的で導電性微粒子の金属酸化物微粒子を有してもよい。
【００２５】
本発明における導電性金属酸化物微粒子としては、酸化亜鉛、酸化チタン、酸化錫、酸化アンチモン、酸化インジウム、酸化ビスマス、錫をドープした酸化インジウム、アンチモンをドープした酸化錫及び酸化ジルコニウム等が挙げられる。これらは、１種類のみ又は２種類以上の混合物を用いる。２種類以上混合した場合には、固溶体又は融着の形をとってもよい。導電性微粒子の平均粒径は、好ましくは０．３μｍ以下、より好ましくは０．１μｍ以下である。
【００２６】
保護層表面の離型性を高める目的で滑材微粒子を有してもよい。本発明に用いる滑材微粒子としては、結着樹脂と相溶しない微粒子であればよいが、中でも例えば、四フッ化エチレン樹脂粉体、三フッ化塩化エチレン樹脂粉体、六フッ化エチレンプロピレン樹脂粉体、二フッ化二塩化エチレン樹脂粉体、フッ化ビニリデン樹脂粉体及びこれらのポリマーを構成するモノマーの共重合体等のフッ素系樹脂粉体；ポリエチレン樹脂粉体、ポリプロピレン樹脂粉体、ポリヘキセン樹脂粉体及びこれらのポリマーを構成するモノマーの共重合体等のポリオレフィン系樹脂粉体；フッ化カーボン粉体、シリコーン粉体等が好ましい。
【００２７】
本発明の感光層用結着樹脂の含フッ素系樹脂は溶剤可溶性である方が、製造の容易さの点から好ましい。使用できる溶剤としては、ヘプタン、ヘキサン、オクタン、シクロヘキサン及びジクロロメタン等の置換又は無置換脂肪族炭化水素；トルエン、キシレン及びクロロベンゼン等の置換又は無置換芳香族炭化水素；メタノール、エタノール、ブタノール、プロパノール、アミルアルコール及びメトキシプロパノール等のアルコール類；酢酸メチル、酢酸エチル及び酢酸ブチル等のエステル類；エチルセロソルブ等のセロソルブ類；ジエチルエーテル、ＴＨＦ及びジオキサン等の鎖状又は環状エーテル；アセトン、ＭＥＫ、シクロヘキサノン等鎖状又は環状ケトン；ＤＭＦ及びＤＭＡｃ等のアミド類、水、もしくはこれらの混合物等が挙げられるが、これらに限られるものではない。
【００２８】
本発明で感光層に用いられる含フッ素系結着樹脂の好ましい例としては、重合活性モノマーとカルボキシル基を分子中に有する重合活性モノマーの共重合体が挙げられる。以下、この例について説明する。
【００２９】
上記重合活性モノマーとしては、エチレン、プロピレン、ブテン、ブタジエン、イソプレン、ペンテン、ヘキセン、ヘプテン及びオクテン等の炭素数２〜８の炭化水素系モノマー類；塩化ビニル、塩化ビニリデン、フッ化ビニル、フッ化ビニリデン、三フッ化エチレン、三フッ化クロロエチレン及びクロロプレン等の上記炭化水素系モノマーのハロゲン化物類；ギ酸ビニル、酢酸ビニル、プロピオン酸ビニル、ブチル酸ビニル、ヘキシル酸ビニル及びオクチル酸ビニル等のビニルエステル類及びそのハロゲン化物類；（メタ）アクリル酸メチル、（メタ）アクリル酸エチル、（メタ）アクリル酸プロピル、（メタ）アクリル酸ブチル、（メタ）アクリル酸ペンチル及び（メタ）アクリル酸オクチル等の（メタ）アクリル酸エステル類及びそのハロゲン化物類；メチルビニルエーテル、エチルビニルエーテル、プロピルビニルエーテル、ブチルビニルエーテル、ペンチルビニルエーテル及びオクチルビニルエーテル等のビニルエーテル類及びそのハロゲン化物類；メチルアリルエーテル、エチルアリルエーテル、プロピルアリルエーテル、ブチルアリルエーテル及びオクチルアリルエーテル等のアリルエーテル類及びそのハロゲン化物類；アクリロニトリル、フマロニトリル及びメチルブチロニトリル等のニトリル類及びそのハロゲン化物類；無水マレイン酸、マレイン酸ジメチル、マレイン酸ジエチル、マレイン酸ジプロピル等のマレイン酸エステル類；スチレン、α−メチルスチレン及びメチルスチレン等の芳香族炭化水素系類；及びクロロスチレンやクロロメチルスチレン等のハロゲン化芳香族炭化水素系類が挙げられる。
【００３０】
これらの中で好ましくは、エチレン、プロピレン及びブテン等の炭化水素系モノマー類；塩化ビニル塩化ビニリデン、フッ化ビニル、フッ化ビニリデン及び三フッ化エチレン等のハロゲン化炭化水素系モノマー類；酢酸ビニル、プロピオン酸ビニル及びブチル酸ビニル等のビニルエステル類；（メタ）アクリル酸メチル及び（メタ）アクリル酸エチル等の（メタ）アタリル酸エステル類；スチレン、α−メチルスチレン及びメチルスチレン等の芳香族炭化水素系類；及びクロロスチレンやクロロメチルスチレン等のハロゲン化芳香族炭化水素系類であり、少なくとも重合後に繰り返し単位の一つとしてフルオロエチレン構造を有するフッ化炭化水素系モノマー類を使用することが好ましい。
【００３１】
含カルボン酸重合活性モノマーとしては、（メタ）アクリル酸、マレイン酸、フマル酸、イタコン酸及びスチレンカルボン酸等が挙げられる。これらの中で好ましくは、（メタ）アクリル酸及びマレイン酸であり、更に好ましいのは（メタ）アクリル酸である。
【００３２】
本発明に用いるフッ素系樹脂の市販品としては、セントラル硝子（株）製「セフラルコート」や旭硝子（株）製「ルミフロン」等のフルオロエチレン構造及びカルボキシル基を有する溶剤可溶性の硬化型フッ素樹脂が挙げられる。
【００３３】
また、本発明における感光層はフッ素系樹脂の他に、例えば、ポリカーボネート樹脂、ポリエステル樹脂、ポリアリレート樹脂、ポリスチレン樹脂、ポリエチレン樹脂、ポリプロピレン樹脂、ポリウレタン樹脂、アクリル樹脂、エポキシ樹脂、シリコーン樹脂、塩化ビニル樹脂、ポリアミド樹脂及びポリイミド樹脂等の公知の樹脂を１種又は数種含有していてもよい。
【００３４】
更に、本発明に用いる感光層は、硬化型フッ素系樹脂の架橋硬化に用いられる架橋剤を含有するものが好ましい。架橋剤としては、ブチル化メラミン、メチル化メラミン、ポリイソシアネート及びグリオキザール等の活性基を２以上有する化合物が好ましい。架橋剤の使用量は、硬化条件、官能基の量、種類により異なるが、通常、官能基が当量又は過剰となる量で用いられる。
【００３５】
電荷発生材料としては、以下の式（１）で表されるアゾ顔料を含有することが必須である。
【００３６】
【化８】
0003984831.tif 000005
式（１）中、Ａは中心骨格であり、直接あるいは結合基を介して結合していてもよい、置換もしくは非置換の芳香族炭化水素環基又は複素環基を示す。Ｃｐはフェノール性水酸基を有するカプラー残基である。ｎは１〜３の整数を示す。ただし、−Ｎ＝Ｎ−Ｃｐが同一ベンゼン環に複数個結合することはない。
【００３７】
中心骨格Ａとしては以下に示される４種の構造の何れかを有することが好ましく、
【００３８】
【化９】
0003984831.tif 000006
その中でも、以下の式（２）の構造をとるものが好ましく、
【００３９】
【化１０】
0003984831.tif 000007
特には、以下の式（３）で示されるベンズアンスロン構造を有するものが好ましい。
【００４０】
【化１１】
0003984831.tif 000008
【００４１】
上式、Ｒ1はＯ又はＣ（ＣＮ）2を示し、Ｒ2〜Ｒ5は水素原子、メチル基、エチル基及びプロピル基等のアルキル基、メトキシ基、エトキシ基及びプロポキシ基等のアルコキシ基、フッ素原子、塩素原子及び臭素原子等のハロゲン基又はシアノ基を示し、Ｙは直接あるいは結合基を介して結合している置換もしくは無置換のフェニル基及びナフチル基等の芳香環を示す。
【００４２】
カプラー残基Ｃｐとしては、それらの少なくとも一つは下記式（４）で示される構造が好ましい。
【００４３】
【化１２】
0003984831.tif 000009
【００４４】
式中、Ｘはベンゼン環と縮合して多環芳香環又は複素環を形成するのに必要な残基を示し、Ｒ6及びＲ7は水素原子、置換基を有してもよいアルキル基、アリール基又は複素環基を示す。また、Ｒ6とＲ7は窒素原子を介して環状アミノ基を形成していてもよい。Ｚは酸素原子又は硫黄原子を示し、ｍは０又は１である。
【００４５】
そして、以上述べた中心骨格、カプラー成分を有する下記式（５）で示されるビスアゾ顔料が好ましい。
【００４６】
【化１３】
0003984831.tif 000010
【００４７】
式中、Ｗは水素原子又はハロゲン原子を示し、Ｒ8及びＲ9は水素原子、ハロゲン原子、ニトロ基、シアノ基、置換基を有してもよいアルキル基、アルコキシ基、アラルキル基、アリール基又はアルキルアミノ基を示し、ｊ及びｋは１又は２である。
【００４８】
以下に、本発明に用いられるアゾ顔料の具体的な化合物例を表２に列挙する。構造式は、式（１）のＡ、Ｃｐに相当する部分のみを記載した。なお、ｎが２、３の場合でＣｐが相異なる場合はＣｐ１、Ｃｐ２、Ｃｐ３としてその構造を示した。
【００４９】
【表３】
0003984831.tif 000011
【００５０】
【表４】
0003984831.tif 000012
【００５１】
【表５】
0003984831.tif 000013
【００５２】
【表６】
0003984831.tif 000014
【００５３】
【表７】
0003984831.tif 000015
【００５４】
【表８】
0003984831.tif 000016
【００５５】
この電子写真感光体では電荷発生材料の種類や量、あるいは正孔輸送材料の種類や量によっては、ある入力光量までは光電流が流れずあるいはごく少量であり、その光量を越えた直後から急激に光電流が流れ出すという、闇値を有する光減衰曲線を示すことがある。
【００５６】
この様な電位挙動（高γ特性）を示す電子写真感光体は、デジタル信号の劣化や、光学系による収差等を原因とするノイズの除去や、画素の鮮鋭度向上に効果があり、本来のデジタル画像を再現し得るものである。そのためコンピューターのデータ出力用のプリンター、又は画像をデジタル処理するデジタルコピー等、入力されたデジタル信号をデジタル像として描写する必要がある電子写真に適している。
【００５７】
本発明の単層型電子写真感光体の代表的な構成を図１に示す。感光層は、電荷発生材料２と結着剤樹脂中に正孔輸送材料が分子状に分散されたマトリックス３から構成される。なお、１は導電性支持体である。保護層は、導電性や滑り性等の特性を付与する機能性微粒子４と結着樹脂５とから構成される。
【００５８】
本発明で用いることができる有機正孔輸送材料としては、例えば、ピレンやアントラセン等の多環芳香族化合物、カルバゾール系、インドール系、オキサゾール系、チアゾール系、オキサジアゾール系、ピラゾール系、ピラゾリン系、チアジアゾール系及びトリアゾール系化合物等の複素環化合物、ヒドラゾン系化合物、スチリル系化合物、ベンジジン系化合物、トリアリールメタン系化合物、トリフェニルアミン系化合物あるいは、これ等の化合物からなる基を主鎖又は側鎖に有するポリマー（例えば、ポリ−Ｎ−ビニルカルバゾールやポリビニルアントラセン等）が挙げられる。また、これ等の電荷輸送材料は、１種又は２種以上組み合わせて用いることができる。
【００５９】
感光層には必要に応じて、フルオレン、キノン、ジフェノキノン及びアントラキノンの各化合物誘導体に代表される電子輸送材料の他に、酸化防止剤、増感剤、分散剤、レベリング剤等の各種添加剤を含んでもよい。
【００６０】
本発明において使用される導電性支持体としては、アルミニウム、ニッケル、銅及びステンレス等の金属板、金属ドラム又は金属箔、アルミニウム、酸化錫又はヨウ化銅の薄膜を塗布したプラスチックフィルムあるいはガラス、導電性微粒子（例えば、カーボンブラック、銀粒子及び酸化錫含有無機粒子等）を含有するプラスチック等が挙げられる。また、導電性粒子を適当なバインダー樹脂と共にプラスチック、金属又は合金支持体上に被覆した支持体を用いることもできる。
【００６１】
更に、必要に応じて、導電性支持体の表面には、酸化処理や薬品処理等の各種の処理を施すことができる。
【００６２】
なお、本発明では、導電性支持体は粗面化する必要はないという利点がある。すなわち、レーザー光等の可干渉光を露光用光源として用いる場合、従来の薄膜電荷発生層と厚膜電荷輸送層からなる積層型電子写真感光体では、導電性支持体及び／又は電荷発生層と電荷輸送層との界面からの入射光の反射により縞模様の画像欠陥（干渉縞）が発生するという問題がある。本発明の電子写真感光体は、単層型であり、上記のような内部反射が起らないため、上記のような問題を生起する粗面化処理を導電性支持体表面に施す必要はない。
【００６３】
また、本発明の電子写真感光体では、帯電性を改良する目的で感光層と導電性支持体の間に下引き層を設けることができる。下引層の材料としては、ポリビニルアルコール、ポリビニルアセタール、ポリエチレンオキシド、エチレンセルロース、メチルセルロース、ポリアミド、ポリアミド酸、ポリウレタン、ポリイミド、メラミン、チタン及びジルコニウム等の各種金属キレート化合物や各種金属アルコキシド等が挙げられる。
【００６４】
感光層は、上記含フッ素樹脂を有機溶剤に溶解し、得られた塗布液を導電性支持体に塗布して形成することができる。
【００６５】
本発明の感光層の膜厚は、好ましくは５〜８０μｍであり、より好ましくは８〜４０μｍである。５μｍより薄いと帯電性が低下し易く、逆に８０μｍより厚いと感度低下をもたらすことがある。本発明の電子写真感光体は、所定の材料を有機溶媒中に溶解、あるいはボールミル、超音波、ホモミキサー等で分散した塗布液をディッピング、ブレード又はスプレー等で導電性支持体上に塗布して作製される。
【００６６】
また、保護層と感光層との間に電荷の拡散、漏洩を防止するため、ブロッキング層を設けてもよい。
【００６７】
次に、本発明の電子写真装置について説明する。
【００６８】
図２に本発明の電子写真感光体を有するプロセスカートリッジを備えた電子写真装置の概略構成を示す。
【００６９】
図２において、１１はドラム状の本発明の電子写真感光体であり、軸１２を中心に矢印方向に所定の周速度で回転駆動される。電子写真感光体１１は、回転過程において、一次帯電手段１３によりその周面に正又は負の所定電位の均一帯電を受け、次いで、スリット露光やレーザービーム走査露光等の露光手段（不図示）から出力される目的の画像情報の時系列電気デジタル画像信号に対応して強度変調された露光光１４を受ける。こうして電子写真感光体１１の周面に対し、目的の画像情報に対応した静電潜像が順次形成されていく。
【００７０】
形成された静電潜像は、次いで現像手段１５によりトナー現像され、不図示の給紙部から電子写真感光体１１と転写手段１６との間に電子写真感光体１１の回転と同期して取り出されて給送された転写材１７に、電子写真感光体１１の表面に形成担持されているトナー画像が転写手段１６により順次転写されていく。
【００７１】
トナー画像の転写を受けた転写材１７は、電子写真感光体面から分離されて像定着手段１８へ導入されて像定着を受けることにより画像形成物（プリント、コピー）として装置外へプリントアウトされる。
【００７２】
像転写後の電子写真感光体１１の表面は、クリーニング手段１９によって転写残りトナーの除去を受けて清浄面化され、更に前露光手段（不図示）からの前露光光２０により除電処理された後、繰り返し画像形成に使用される。なお、一次帯電手段１３が帯電ローラー等を用いた接触帯電手段である場合は、前露光は必ずしも必要ではない。
【００７３】
本発明においては、上述の電子写真感光体１１、一次帯電手段１３、現像手段１５及びクリーニング手段１９等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。例えば、一次帯電手段１３、現像手段１５及びクリーニング手段１９の少なくとも１つを電子写真感光体１１と共に一体に支持してカートリッジ化して、装置本体のレール等の案内手段２２を用いて装置本体に着脱自在なプロセスカートリッジ２１とすることができる。
【００７４】
また、露光光１４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動又は液晶シャッターアレイの駆動等により照射される光である。
【００７５】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも幅広く適用し得るものである。
【００７６】
【実施例】
次に、本発明を実施例により具体的に説明するが、これにより本発明の態様が限定されるものではない。なお、実施例中の「部」は質量部を示す。
【００７７】
（実施例１）
外径３０ｍｍ、長さ３５７．５ｍｍのアルミニウムシリンダー上に６−６６−６１０−１２四元系ポリアミド共重合体樹脂５部をメタノール７０部／ブタノール２５部の混合溶媒に溶解した溶液をディッピング法で塗布後に、９０℃で１０分間加熱乾燥し、膜厚が０．５μｍの中間層を設けた。
【００７８】
次に、アゾ顔料の例示化合物Ｎｏ．Ｐ−２８を１０部、テトラヒドロフラン１５０部、ガラスビーズ（直径１ｍｍ）４００部と共にガラス容器中に密閉し、ペイントシェーカー（レッドデビル社製）で６時間分散後、この液にフッ素系樹脂のセフラルコートＡ−２０２Ｂ（セントラル硝子製）２０部（１５０℃／６０分間乾燥後重量換算）、硬化剤としてメラミン系のユーバン２０ＨＳ（三井化学製）１０部（１５０℃／６０分間乾燥後重量換算）、下記式（６）で示される電荷輸送材料５部、クロロベンゼン６部を加えて更に１時間分散した。その後、ガラスビーズを除去して電子写真感光体の塗布液を作製した。この塗布液を中間層上にディッピング塗布後に、１５０℃で６０分間加熱乾燥し、膜厚が１７μｍの感光層を作製した。
【００７９】
【化１４】
0003984831.tif 000017
【００８０】
次に、感光層の上に保護層を形成した。平均粒径０．０２μｍの酸化スズ微粒子（商品名：Ｔ−１、三菱マテリアル（株）製）１００部、（３，３，３−トリフルオロプロピル）トリメトキシシラン（信越化学（株）製）３０部、９５％エタノール水溶液３００部をミリング処理した後、溶液をろ過、エタノール洗浄後、乾燥、１２０℃での６０分間加熱処理により、微粒子の表面処理を行った。
【００８１】
アクリルモノマーの例示化合物Ｎｏ．Ａｃ１２を６０部、上記処理を行った酸化スズ微粒子３０部、光重合開始剤として２−メチルチオキサントン１０部、トルエン３００部をサンドミルにて４８時間分散を行い、この分散液に四フッ化エチレン樹脂粒子（商品名：ルブロンＬ−２、ダイキン工業（株）製）６０部を混合してサンドミル装置で更に４時間分散して、保護層用の塗布液を調製した。この調合液を前記電荷輸送層上にスプレーコーティング法によって塗布して膜を形成し、乾燥した後、高圧水銀灯を用い８００ｍＷ／ｃｍ2の光強度で５０秒間光照射することによって硬化させて、膜厚が３μｍの保護層を形成した。
【００８２】
このようにして作製した電子写真感光体を、キヤノン製デジタル複写機ＧＰ２１６改造機に装着した。帯電条件は直流印加電圧が−５００Ｖ、交流印加電圧の周波数が９５０Ｈｚ、またピーク間電圧が８００Ｖとした。これにレーザー光を照射して表面電位が１／２に減衰するのに必要な露光量（Ｅ1/2）を測定したところ１．３３μＪ／ｃｍ2だった。ＥＶカーブを図３の様に示したら、一定光量以上で急激に電位減衰する特性を有することが分かった。
【００８３】
また、全面露光時の電位を−２５０Ｖに設定し、１ドット１スペース画像の出力を試みた。現像バイアスを周波数１８００Ｈｚ、交流成分８００Ｖｐｐ、直流成分−３５０Ｖｄｃの重畳バイアスを印加した。使用した光学系は、スキャナータイプで、解像度は６００ｄｐｉ、波長は６８０ｎｍ、ピーク強度から１／ｅ2の光強度を有する光分布の径が主走査×副走査で４５×５５μｍである。その時の画像には欠陥等は見られなかった。また、５０００枚の出力を行った後、同様に全面露光時の電位を−２５０Ｖに設定し、１ドット１スペース画像の出力を試みた。その時の画像には欠陥等は見られなかった。
【００８４】
（実施例２〜１３）
電荷発生材料のアゾ顔料、保護層結着樹脂成分のアクリルモノマー／オリゴマーを表３のように代えたこと以外は、実施例１と同様にして電子写真感光体を作製し、同様の評価を行った。その結果を表３に示す。
【００８５】
実施例４で作製した電子写真感光体を、レーザー出力を代えながら露光を行ない、表面電位と露光量の関係（Ｅ−Ｖ特性）を評価した。その結果を図３に示す。この図から閾値を有する光減衰曲線を示していることが分かる。
【００８６】
（実施例１４）
保護層塗工液として、四フッ化エチレン樹脂粒子４部、ポリカーボネート樹脂（商品名：Ｚ−８００、三菱瓦斯化学（株）製）２部、上記式（６）で示される電荷輸送材料２部にテトラヒドロフラン６０部を加え、サンドミルで７２時間分散した液を用いスプレー塗工後、１００℃で３０分間乾燥させ、膜厚が２．０μｍの表面保護層を設けたこと以外は、実施例１と同様にして電子写真感光体を作製し、同様の評価を行った。その結果を表３に示す。
【００８７】
（実施例１５）
保護層塗工液として、ＳｎＯ2導電性微粒子（商品名：Ｔ−１、三菱マテリアル（株）製）５部とポリカーボネート樹脂（商品名：Ｚ−８００、三菱瓦斯化学（株）製）２部にトルエン５０部／テトラヒドロフラン１０部を加え、サンドミルで７２時間分散した液をディッピング塗工により塗布し、膜厚が２．０μｍの表面保護層を設けたこと以外は、実施例１と同様に電子写真感光体を作製し、同様の評価を行った。その結果を表３に示す。
【００８８】
（実施例１６）
保護層の樹脂としてＡｃ１２の代りに光硬化性エポキシＫＲ４００（旭電化製）を用いた以外は、実施例１と同様にして電子写真感光体を作製し、同様の評価を行った。その結果を表３に示す。
【００８９】
（実施例１７）
感光層用結着樹脂をルミフロンＬＦ２００（フッ素系樹脂、旭硝子製）に代えた以外は、実施例１と同様にして電子写真感光体を作製し、同様の評価を行った。その結果を表３に示す。
【００９０】
（実施例１８）
感光層用硬化剤をイソシアネート系のコロネートＴ（日本ポリウレタン製）に代えた以外は、実施例１と同様にして電子写真感光体を作製し、同様の評価を行った。その結果を表３に示す。
【００９１】
（実施例１９）
硬化剤を加えず、１．５倍量のセフラルコート２０２Ｂを使用した以外は、実施例１と同様にして電子写真感光体を作製し、同様の評価を行った。その結果を表３に示す。
【００９２】
（実施例２０）
電荷輸送材料を下記式で示される化合物に代えた以外は、実施例１と同様にして電子写真感光体を作製し、同様の評価を行った。その結果を表３に示す。
【００９３】
【化１５】
0003984831.tif 000018
【００９４】
（実施例２１）
電荷輸送材料を下記式で示される化合物に代えた以外は、実施例１と同様にして電子写真感光体を作製し、同様の評価を行った。その結果を表３に示す。
【００９５】
【化１６】
0003984831.tif 000019
【００９６】
（実施例２２）
電荷輸送材料を下記式で示される化合物に代えた以外は、実施例１と同様にして電子写真感光体を作製し、同様の評価を行った。その結果を表３に示す。
【００９７】
【化１７】
0003984831.tif 000020
【００９８】
（実施例２３）
感光層溶液作製の際に、更に３，５−ジメチル−３，５’−ジ−ｔ−ブチル−４，４’ジフェノキノン２部を加えたこと以外は、実施例１と同様にして電子写真感光体を作製し、同様の評価を行った。その結果を表３に示す。
【００９９】
（実施例２４）
実施例１のシランカップリング剤の代りに、シリコーンオイル（商品名：ＫＦ９９、信越シリコーン（株）製）を用い、他は同様の条件で処理を行った酸化スズ微粒子５０部、エタノール１８０部をサンドミルにて６０時間分散を行った後、この分散液に四フッ化エチレン樹脂粒子（商品名：ルブロンＬ−２、ダイキン工業（株）製）１５部を混合してサンドミル装置で４時間分散した。更に、レゾール型フェノール樹脂（商品名：ＰＬ−４８０４、群栄化学（株）製）を４０部溶解し、保護層用の塗布液を調製した。この液をディッピング塗工後、１５０℃で３０分間乾燥させ、膜厚が３．０μｍの表面保護層を設けたこと以外は、実施例１と同様にして電子写真感光体を作製し、同様の評価を行った。その結果を表３に示す。
【０１００】
（実施例２５）
アゾ顔料をＰ−８に代えた以外は、実施例２４と同様にして電子写真感光体を作製し、評価を行った。結果を表３に示す。
【０１０１】
（比較例１）
保護層を作製しなかったこと以外は、実施例１と同様にして電子写真感光体を作製し、同様の評価を行った。その結果を表３に示す。
【０１０２】
（比較例２）
感光層用樹脂をポリサルホン樹脂（帝人アモコエンジニアリング製：ユーデルＰ１７００）に代えた以外は、実施例１と同様にして電子写真感光体を作製し、同様の評価を行った。その結果を表３に示す。
【０１０３】
【表９】
0003984831.tif 000021
【０１０７】
【発明の効果】
本発明の電子写真感光体は、感光層結着樹脂として溶剤可溶性含フッ素樹脂を用い、電荷発生材料としてアゾ顔料を含有し、更に保護層を有することにより、帯電特性や感度特性を保ちつつ欠陥のない良好な画像を提供できる。また、負帯電で動作するので、新たに正帯電用の周辺技術を開発する必要がなく、従来の負帯電積層型有機電子写真感光体に用いられている周辺技術をそのまま利用し得るという利点を有する。
【図面の簡単な説明】
【図１】本発明の単層型電写真感光体の層構成を示す図である。
【図２】本発明の電子写真感光体を有するプロセスカートリッジを備えた電子写真装置の概略構成の例を示す図である。
【図３】実施例４で作製した電子写真感光体にレーザー出力を代えながら露光を行なった際の表面電位と露光量の関係（Ｅ−Ｖ特性）を示す図である。
【符号の説明】
１  導電性支持体
２  電荷発生材料
３  マトリックス
４  機能性微粒子
５  結着樹脂
１１  電子写真感光体
１２  軸
１３  帯電手段
１４  露光光
１５  現像手段
１６  転写手段
１７  転写材
１８  定着手段
１９  クリーニング手段
２０  前露光光
２１  プロセスカートリッジ
２２  案内手段
【図１】
0003984831.tif 000028
【図２】
0003984831.tif 000029
【図３】
0003984831.tif 000030